(57)【要約】【課題】色ムラを満足しつつ、印字濃度が高いインクジェット記録用水系インク、そのインクに用いられるポリマー粒子、水分散体及び水分散体の製造方法を提供する。【解決手段】着色剤を含有する水不溶性ポリマー粒子であって、該水不溶性ポリマーが反応性不飽和基を有するロジン由来の構成単位を含有する、インクジェット記録用水不溶性ポリマー粒子、それを含有するインクジェット記録用水分散体及び水系インク、並びに水分散体の製造方法である。【選択図】なし【特許請求の範囲】
【請求項１】
着色剤を含有する水不溶性ポリマー粒子であって、該水不溶性ポリマーが反応性不飽和基を有するロジン由来の構成単位を含有する、インクジェット記録用水不溶性ポリマー粒子。
【請求項２】
水不溶性ポリマー中における、反応性不飽和基を有するロジン由来の構成単位の含有量が３〜７０重量％である、請求項１に記載の水不溶性ポリマー粒子。
【請求項３】
反応性不飽和基を有するロジンが、天然ロジン、変性ロジン及び重合ロジンからなる群から選ばれる１種以上と、水酸基含有単量体及び／又はエポキシ基含有単量体とを反応させて得られたものである、請求項１又は２に記載の水不溶性ポリマー粒子。
【請求項４】
水不溶性ポリマーが、塩生成基含有モノマー（ａ）由来の構成単位及び反応性不飽和基を有するロジン（ｂ）由来の構成単位を主鎖に有し、マクロマー（ｃ）由来の構成単位を側鎖に有するグラフトポリマーである、請求項１〜３のいずれかに記載の水不溶性ポリマー粒子。
【請求項５】
水不溶性ポリマーの重量平均分子量が３，０００〜３０万である、請求項１〜４のいずれかに記載の水不溶性ポリマー粒子。
【請求項６】
請求項１〜５のいずれかに記載の水不溶性ポリマー粒子を含有するインクジェット記録用水分散体。
【請求項７】
着色剤と、反応性不飽和基を有するロジン由来の構成単位を含有する水不溶性ポリマー粒子とを含有する、インクジェット記録用水分散体。
【請求項８】
請求項６又は７に記載の水分散体を含有する、インクジェット記録用水系インク。
【請求項９】
下記工程I及びIIを有する、インクジェット記録用水分散体の製造方法。
工程I：反応性不飽和基を有するロジン由来の構成単位を含有する水不溶性ポリマー、着色剤、有機溶媒、及び水を含有する混合物を分散して、着色剤を含有する水不溶性ポリマー粒子の分散体を得る工程
工程II：工程Iで得られた分散体から有機溶媒を除去する工程
【発明の詳細な説明】
【技術分野】
【０００１】
本発明は、インクジェット記録用水系インク、そのインクに用いられるポリマー粒子、水分散体及び水分散体の製造方法に関する。
【背景技術】
【０００２】
インクジェット記録方式は、非常に微細なノズルからインク液滴を記録部材に直接吐出し、付着させて、文字や画像を得る記録方式である。この方式は、フルカラー化が容易で、かつ安価であり、記録部材として普通紙が使用可能、被印字物に対して非接触、という数多くの利点があるため普及が著しい。
特に印字物の耐候性や耐水性の観点から、着色剤に顔料系インクを用いるものが主流となってきている（例えば、特許文献１〜５参照）。
【０００３】
特許文献１には、水性液体中に有機顔料の分散体とロジンエマルジョンとを含有させた記録液が開示されている。この特許文献１には、水性樹脂を混合しうることは記載されているが、水不溶性ポリマー粒子についての記載はない。
特許文献２には、着色剤、ポリアミド樹脂（皮膜形成性樹脂）、ロジンエステル等の粘着付与剤樹脂、有機溶剤を含有するインクが開示されている。このインクは非水系であり、また着色剤を樹脂で包含する形態のものではない。
特許文献３には、有機顔料、ロジン変性水溶性アクリル樹脂、及び水を含有する水系インクが開示され、特許文献４には、塩基性基を有する顔料誘導体、ロジン骨格を有するエチレン性不飽和単量体を重合成分として含む重合体、及び顔料を含む顔料組成物が開示されている。特許文献３及び４で用いられている樹脂は水溶性である。
特許文献５には、顔料を水不溶性ポリマーで包含して水に分散可能にした分散体、ロジン樹脂等を含む樹脂微粒子、保湿剤、浸透剤、及び水を含む水性インクが開示されている。この顔料を包含するポリマーはアクリル系のランダム共重合ポリマーであり、その構成単位にロジンは含まれていない。
上記の非水系又は水系インクは物性がある程度改善されているが、高印字濃度における色ムラの低減が不十分である。
【０００４】
【特許文献１】特開平９−２１７０３２号公報
【特許文献２】特開平１０−１４００６０号公報
【特許文献３】特開２００３−１３８１７０号公報
【特許文献４】特開２００４−２０４１０３号公報
【特許文献５】特開２００４−２７７４４８号公報
【発明の開示】
【発明が解決しようとする課題】
【０００５】
本発明は、色ムラを満足しつつ、印字濃度が高いインクジェット記録用水系インク、そのインクに用いられるポリマー粒子、水分散体及び水分散体の製造方法を提供することを課題とする。
【課題を解決するための手段】
【０００６】
本発明者らは、着色剤を含有する水不溶性ポリマー粒子のポリマーとして、反応性不飽和基を有するロジン由来の構成単位を含有するポリマーを用いることにより、水系インクが記録媒体の厚み方向に浸透することを抑制し、着色剤を記録媒体の表層に留めて分散させることができる結果、色ムラを満足しつつ高印字濃度を達成することを見出した。
すなわち、本発明は次の（１）〜（５）を提供する。
（１）着色剤を含有する水不溶性ポリマー粒子であって、該水不溶性ポリマーが反応性不飽和基を有するロジン由来の構成単位を含有する、インクジェット記録用水不溶性ポリマー粒子。
（２）前記（１）の水不溶性ポリマー粒子を含有するインクジェット記録用水分散体。
（３）着色剤と、反応性不飽和基を有するロジン由来の構成単位を含有する水不溶性ポリマー粒子とを含有する、インクジェット記録用水分散体。
（４）前記（２）又は（３）の水分散体を含有するインクジェット記録用水系インク。
（５）下記工程I及びIIを有する、インクジェット記録用水分散体の製造方法。
工程I：反応性不飽和基を有するロジン由来の構成単位を含有する水不溶性ポリマー、着色剤、有機溶媒、及び水を含有する混合物を分散して、着色剤を含有する水不溶性ポリマー粒子の分散体を得る工程
工程II：工程Iで得られた分散体から有機溶媒を除去する工程
【発明の効果】
【０００７】
本発明のインクジェット記録用ポリマー粒子及び水分散体を含有する水系インクによれば、色ムラを満足しつつ、印字濃度が高い印刷物を得ることができる。
本発明の製造方法によれば、インクジェット記録用水分散体を効率よく製造することができる。
【発明を実施するための最良の形態】
【０００８】
本発明のインクジェット記録用水分散体、水系インクには、色ムラを満足しつつ、印字濃度が高くする観点から、着色剤を含有する水不溶性ポリマー粒子であって、該水不溶性ポリマーが反応性不飽和基を有するロジン由来の構成単位を含有する水不溶性ポリマー粒子を用いる。以下、本発明に用いる各成分について説明する。
なお、着色剤を含有する水不溶性ポリマー粒子を、単に「着色剤含有ポリマー粒子」ということがある、
【０００９】
（着色剤）
着色剤としては特に制限はなく、顔料、疎水性染料、水溶性染料（酸性染料、反応染料、直接染料等）等を用いることができるが、耐水性、分散安定性及び耐擦過性の観点から、顔料及び疎水性染料が好ましい。中でも、近年要求が強い高耐候性を発現させるためには、顔料を用いることが好ましい。
顔料及び疎水性染料は、水系インクに使用する場合には、界面活性剤、ポリマーを用いて、インク中で安定な微粒子にする必要がある。特に、耐滲み性、耐水性等の観点から、ポリマーの粒子中に顔料及び／又は疎水性染料を含有させることが好ましい。
顔料は、無機顔料及び有機顔料のいずれであってもよい。また、必要に応じて、それらと体質顔料を併用することもできる。
無機顔料としては、例えば、カーボンブラック、金属酸化物、金属硫化物、金属塩化物等が挙げられる。これらの中では、特に黒色水系インクにおいては、カーボンブラックが好ましい。カーボンブラックとしては、ファーネスブラック、サーマルランプブラック、アセチレンブラック、チャンネルブラック等が挙げられる。
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アンソラキノン顔料、キノフタロン顔料等が挙げられる。
有機顔料の好適例としては、Ｃ．Ｉ．ピグメント・イエロー、Ｃ．Ｉ．ピグメント・レッド、Ｃ．Ｉ．ピグメント・バイオレット、Ｃ．Ｉ．ピグメント・ブルー、及びＣ．Ｉ．ピグメント・グリーンからなる群から選ばれる１種以上の各品番製品が挙げられ、またそれらの固溶体も挙げられる。例えば、マゼンタ顔料の固溶体としてはＣ．Ｉ．ピグメント・バイオレットとＣ．Ｉ．ピグメント・レッドの固溶体が好ましく、更にＣ．Ｉ．ピグメント・バイオレット１９とＣ．Ｉ．ピグメント・レッド２０２の固溶体が好ましい。
体質顔料としては、シリカ、炭酸カルシウム、タルク等が挙げられる。
【００１０】
疎水性染料は、ポリマー粒子中に含有させることができるものであればよく、その種類には特に制限がない。疎水性染料は、ポリマー中に効率よく染料を含有させる観点から、ポリマーの製造時に使用する有機溶媒（好ましくはメチルエチルケトン（ＭＥＫ））に対して、２ｇ／Ｌ以上、好ましくは２０〜５００ｇ／Ｌ（２５℃）溶解するものが望ましい。
疎水性染料としては、油溶性染料、分散染料等が挙げられ、これらの中では油溶性染料が好ましい。油溶性染料としては、例えば、Ｃ．Ｉ．ソルベント・ブラック、Ｃ．Ｉ．ソルベント・イエロー、Ｃ．Ｉ．ソルベント・レッド、Ｃ．Ｉ．ソルベント・バイオレット、Ｃ．Ｉ．ソルベント・ブルー、Ｃ．Ｉ．ソルベント・グリーン、及びＣ．Ｉ．ソルベント・オレンジからなる群から選ばれる１種以上の各品番製品が挙げられ、オリエント化学株式会社、ＢＡＳＦ社等から市販されている。
上記の着色剤は、単独で又は２種以上を任意の割合で混合して用いることができる。
【００１１】
（反応性不飽和基を有するロジン由来の構成単位を含有する水不溶性ポリマー（以下単に「水不溶性ポリマー」ともいう））
本発明に用いられる水不溶性ポリマーは、ポリマーを１０５℃で２時間乾燥させた後、２５℃の水１００ｇに溶解させたときに、その溶解量が好ましくは１０ｇ以下、より好ましくは５ｇ以下、更に好ましくは１ｇ以下である水不溶性ポリマーが、着色剤の記録媒体への浸透を抑制し、印字濃度向上の観点から、好ましい。溶解量は、ポリマーが塩生成基の種類に応じて、ポリマーの塩生成基を酢酸又は水酸化ナトリウムで１００％中和した時の溶解量である。
用いるポリマーとしては、ポリエステル、ポリウレタン、ビニルポリマー等が挙げられるが、その分散安定性の観点から、ビニル単量体（ビニル化合物、ビニリデン化合物、ビニレン化合物）の付加重合により得られるビニルポリマーが好ましい。
水不溶性ポリマーとしては、塩生成基含有モノマー（ａ）（以下「（ａ）成分」ということがある）、反応性不飽和基を有するロジン（ｂ）（以下「（ｂ）成分」ということがある）、及びマクロマー（ｃ）（以下「（ｃ）成分」ということがある）とを含むモノマー混合物（以下「モノマー混合物」ということがある）を共重合させてなるグラフトポリマーが、着色剤の記録媒体への浸透を抑制し、印字濃度向上の観点、及び着色剤との相互作用を高め分散安定性を高める観点から、好ましい。このグラフトポリマーは、（ａ）成分由来の構成単位、（ｂ）成分由来の構成単位、及び（ｃ）成分由来の構成単位を有する。より好適な水不溶性グラフトポリマーは、（ａ）成分由来の構成単位及び（ｂ）成分由来の構成単位を主鎖に有し、（ｃ）成分由来の構成単位を側鎖に有するグラフトポリマーである。更に、疎水性モノマー（ｄ）（以下「（ｄ）成分」ということがある）が含有されていることが印字濃度向上の観点からより好ましい。
【００１２】
〔塩生成基含有モノマー（ａ）〕
塩生成基含有モノマー（ａ）は、得られる水分散体の分散安定性を高める観点から用いられる。塩生成基としては、カルボキシ基、スルホン酸基、リン酸基、アミノ基、アンモニウム基等が挙げられるが、特にカルボキシ基が好ましい。
塩生成基含有モノマーとしては、特開平９−２８６９３９号公報段落〔００２２〕等に記載されているカチオン性モノマー、アニオン性モノマー等が挙げられる。
カチオン性モノマーの代表例としては、不飽和アミン含有モノマー、不飽和アンモニウム塩含有モノマー等が挙げられる。これらの中では、Ｎ，Ｎ−ジメチルアミノエチル（メタ）アクリレート、Ｎ−（Ｎ'，Ｎ'−ジメチルアミノプロピル）（メタ）アクリルアミド及びビニルピロリドンが好ましい。
アニオン性モノマーの代表例としては、不飽和カルボン酸モノマー、不飽和スルホン酸モノマー、不飽和リン酸モノマー等が挙げられる。
不飽和カルボン酸モノマーとしては、アクリル酸、メタクリル酸、クロトン酸、イタコン酸、マレイン酸、フマル酸、シトラコン酸、２−メタクリロイルオキシメチルコハク酸等が挙げられる。不飽和スルホン酸モノマーとしては、スチレンスルホン酸、２−アクリルアミド−２−メチルプロパンスルホン酸、３−スルホプロピル（メタ）アクリレート、ビス−（３−スルホプロピル）−イタコン酸エステル等が挙げられる。不飽和リン酸モノマーとしては、ビニルホスホン酸、ビニルホスフェート、ビス（メタクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート等が挙げられる。
上記アニオン性モノマーの中では、分散安定性、吐出安定性の観点から、不飽和カルボン酸モノマーが好ましく、アクリル酸及びメタクリル酸がより好ましい。
【００１３】
〔反応性不飽和基を有するロジン（ｂ）〕
反応性不飽和基を有するロジン（ｂ）は、着色剤を記録媒体の表層に留めて高濃度で均一に分散させる観点から用いられる。
本発明の反応性不飽和基を有するロジン（ｂ）の製造に用いられるロジンは、（１）天然ロジン、（２）変性ロジン、（３）重合ロジンを含む。
（１）天然ロジンとは、マツ科植物から採取される樹脂酸の混合物であり、生産方法によりガムロジン、ウッドロジン、トール油ロジン等に分けることができる。該樹脂酸の主成分は、３つの環構造、共役２重結合、カルボキシ基を有するアビエチン酸であり、更にネオアビエチン酸、デヒドロアビエチン酸、パラストリン酸、ピマール酸、イソピマール酸、サンダラコピマール酸、レボピマール酸等が含まれる。これらの樹脂酸成分の各含有割合は、生産方法により異なる。
（２）変性ロジンとしては、ロジンの水素化物である、ジヒドロアビエチン酸、テトラヒドロアビエチン酸等の水素化ロジン；ロジンの不均化物である、デヒドロアビエチン酸、ジヒドロアビエチン酸等の不均化ロジン；マレオピマール酸等のアクリル酸変性ロジン、フマロピマール酸等のマレイン酸変性ロジン、アクリロピマール酸等のフマル酸変性ロジン等の酸変性ロジン；グリセリン、ペンタエリスリトール等の多価アルコールと天然ロジンとのエステル化物である天然ロジンエステル、該多価アルコールと水素化ロジン、不均化ロジン又は酸変性ロジン等の変性ロジンとのエステル化物である変性ロジンエステル、あるいは該多価アルコールと重合ロジン（特に重合天然ロジン）とのエステル化物である重合ロジンエステル等のロジンエステルが挙げられる。
ロジンエステルは、架橋剤により架橋した架橋ロジンエステルであってもよい。架橋剤はイソシアネート基を分子中に２個有し、ロジンエステルの水酸基とイソシアネート基とがウレタン結合するものが好ましい。好ましくは架橋変性ロジンエステル、架橋重合ロジンエステルである。
（３）重合ロジンとしては、前記天然ロジン（特にアビエチン酸）、又は前記変性ロジンの２量化物、３量化物が挙げられる。
【００１４】
本発明において用いられる反応性不飽和基を有するロジン（ｂ）は、天然ロジン、変性ロジン、及び重合ロジンからなる群から選ばれる１種以上と、これらとの反応性官能基とラジカル重合性不飽和基等の反応性不飽和基を有する単量体を反応させることにより得ることができる。
かかる単量体の具体例としては、アミド基又は置換アミド基含有単量体、アミノ基又は置換アミノ基含有単量体、水酸基含有単量体、エポキシ基含有単量体等が挙げられる。
アミド基又は置換アミド基含有単量体としては、アクリルアミド、メタクリルアミド、ジアセトンアクリルアミド、Ｎ−メチロール（メタ）アクリルアミド、Ｎ−ｎ−ブトキシメチルアクリルアミド、Ｎ−ｉ−ブトキシメチルアクリルアミド、Ｎ，Ｎ−ジメチルアクリルアミド、Ｎ−メチルアクリルアミド等が挙げられる。
アミノ基又は置換アミノ基含有単量体としては、例えば、アミノエチルアクリレート、Ｎ，Ｎ−ジメチルアミノエチル（メタ）アクリレート、Ｎ，Ｎ−ジエチルアミノエチル（メタ）アクリレート等が挙げられる。
水酸基含有単量体としては、例えば、２−ヒドロキシエチル（メタ）アクリレート、２−ヒドロキシプロピル（メタ）アクリレート、アリルアルコール等が挙げられる。
エポキシ基含有単量体としては、グリシジル（メタ）アクリレート、グリシジルアリルエーテル、グリシジルメタクリルエーテル等が挙げられ、中でもグリシジル（メタ）アクリレートが好ましい。
これらの中では、天然ロジン、変性ロジン、及び重合ロジンからなる群から選ばれる１種以上と、水酸基含有単量体及び／又はエポキシ基含有単量体とを反応させて得られたものが、反応性の観点から好ましい。
【００１５】
反応性不飽和基を有するロジン（ｂ）に用いられるに好適なロジンは、下記の物性（i）〜（vi）を有するロジンである。
（i）ＪＩＳＫ−５９０２−１９６９（ロジン）による軟化点：３００〜６００Ｋ、好ましくは３５０〜５００Ｋ、より好ましくは４００〜５００Ｋ
（ii）重量平均分子量（Ｍｗ）：５００〜２０，０００、好ましくは１，０００〜１８，０００、より好ましくは１，５００〜１５，０００
なお、重量平均分子量は、Ｓｈｏｄｅｘ社製のゲルクロマトグラフ装置「Ｓｙｓｔｅｍ−２１」（充填剤：スチレンジビニルベンゼン共重合体、カラム流量１．０ｍｌ／ｍｉｎ、温度：４０℃）、溶離液としてテトラヒドロフラン、標準物質としてポリスチレンを用いて測定することができる。
（iii）数平均分子量（Ｍｎ）：５００〜２，０００、好ましくは８００〜１，８００
（iv）酸価：３〜３０ｍｇＫＯＨ/ｇ、好ましくは５〜２０ｍｇＫＯＨ/ｇ、より好ましくは８〜１８ｍｇＫＯＨ/ｇ
（v）水酸基価：５〜８０ｍｇＫＯＨ/ｇ、好ましくは８〜５０ｍｇＫＯＨ/ｇ、より好ましくは１０〜４０ｍｇＫＯＨ/ｇ
なお、酸価及び水酸基価はポリマーの構成単位から算出することができる。また、適当な溶剤（例えばＭＥＫ）に溶解して、滴定する方法でも求めることができる。
反応性不飽和基を有するロジン（ｂ）としては、ハリマ化成株式会社製、ロジンモノマー、ＫＲＡ００１（重合ロジンのグリシジルメタクリレート付加物であって、重合ロジンの酸価の１／２当量のグリシジルメタクリレート付加物）、荒川化学工業株式会社製、デヒドロアビエチン酸の２−ヒドロキシプロピルエステルアクリレート、商品名：ビームセット１０１等が挙げられる。
【００１６】
〔マクロマー（ｃ）〕
マクロマー（ｃ）は、着色剤含有ポリマー粒子の分散安定性を高める観点から用いられる。マクロマーとしては、数平均分子量５００〜１００，０００、好ましくは１，０００〜１０，０００の重合可能な不飽和基を有するモノマーであるマクロマーが挙げられる。なお、マクロマー（ｃ）の数平均分子量は、溶媒として１ｍｍｏｌ／Ｌのドデシルジメチルアミンを含有するクロロホルムを用いたゲルクロマトグラフィー法により、標準物質としてポリスチレンを用いて測定される。
マクロマー（ｃ）の中では、着色剤含有ポリマー粒子の分散安定性等の観点から、片末端に重合性官能基を有する、スチレン系マクロマー及び芳香族基含有（メタ）アクリレート系マクロマーが好ましい。
スチレン系マクロマーとしては、スチレン系モノマー単独重合体、又はスチレン系モノマーと他のモノマーとの共重合体が挙げられる。スチレン系モノマーとしては、スチレン、２−メチルスチレン、ビニルトルエン、エチルビニルベンゼン、ビニルナフタレン、クロロスチレン等が挙げられる。
【００１７】
芳香族基含有（メタ）アクリレート系マクロマーとしては、芳香族基含有（メタ）アクリレートの単独重合体又はそれと他のモノマーとの共重合体が挙げられる。芳香族基含有（メタ）アクリレートとしては、ヘテロ原子を含む置換基を有していてもよい、炭素数７〜２２、好ましくは炭素数７〜１８、更に好ましくは炭素数７〜１２のアリールアルキル基、又は、ヘテロ原子を含む置換基を有していてもよい、炭素数６〜２２、好ましくは炭素数６〜１８、更に好ましくは炭素数６〜１２のアリール基を有する（メタ）アクリレートであり、ヘテロ原子を含む置換基としては、ハロゲン原子、エステル基、エーテル基、ヒドロキシ基等が挙げられる。例えばベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート等が挙げられ、特にベンジル（メタ）アクリレートが好ましい。
また、それらのマクロマーの片末端に存在する重合性官能基としては、アクリロイルオキシ基又はメタクリロイルオキシ基が好ましく、共重合される他のモノマーとしては、アクリロニトリル等が好ましい。
スチレン系マクロマー中におけるスチレン系モノマー、又は芳香族基含有（メタ）アクリレート系マクロマー中における芳香族基含有（メタ）アクリレートの含有量は、顔料との親和性を高める観点から、好ましくは５０重量％以上、より好ましくは７０重量％以上である。
【００１８】
マクロマー（ｃ）は、オルガノポリシロキサン等の他の構成単位からなる側鎖を有するものであってもよい。この側鎖は、例えば下記式（１）で表される片末端に重合性官能基を有するシリコーン系マクロマーを共重合することにより得ることができる。
ＣＨ2＝Ｃ（ＣＨ3）−ＣＯＯＣ3Ｈ6−〔Ｓｉ（ＣＨ3）2Ｏ〕t−Ｓｉ（ＣＨ3）3  （１）
（式中、ｔは８〜４０の数を示す。）。
（ｃ）成分として商業的に入手しうるスチレン系マクロマーとしては、例えば、東亜合成株式会社の商品名、ＡＳ−６（Ｓ）、ＡＮ−６（Ｓ）、ＨＳ−６（Ｓ）等が挙げられる。
【００１９】
〔（ｄ）疎水性モノマー〕
モノマー混合物には、更に、疎水性モノマー（ｄ）（以下「（ｄ）成分」ということがある）が含有されていることが好ましい。疎水性モノマー（ｄ）は、印字濃度の向上の観点から用いられる。
疎水性モノマー（ｄ）としては、アルキル（メタ）アクリレート、芳香族基含有モノマー等が挙げられる。
アルキル（メタ）アクリレートとしては、炭素数１〜２２、好ましくは炭素数６〜１８のアルキル基を有するものが好ましく、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等が挙げられる。
なお、本明細書において、「（イソ又はターシャリー）」及び「（イソ）」は、これらの基が存在する場合としない場合の双方を意味し、これらの基が存在しない場合には、ノルマルを示す。また、「（メタ）アクリレート」は、アクリレート、メタクリレート又はそれらの両方を示す。
【００２０】
芳香族基含有モノマーとしては、ヘテロ原子を含む置換基を有していてもよい、炭素数６〜２２、好ましくは炭素数６〜１８、更に好ましくは炭素数６〜１２の芳香族基を有するビニルモノマーが好ましく、例えば、前記のスチレン系モノマー（ｄ−１成分）、前記の芳香族基含有（メタ）アクリレート（ｄ−２成分）が挙げられる。ヘテロ原子を含む置換基としては、前記のものが挙げられる。
（ｄ）成分の中では、印字濃度向上の観点から、スチレン系モノマー（ｄ−１成分）が好ましく、スチレン系モノマー（ｄ−１成分）としては特にスチレン及び２−メチルスチレンが好ましい。（ｄ）成分中の（ｄ−１）成分の含有量は、印字濃度向上の観点から、好ましくは１０〜１００重量％、より好ましくは２０〜８０重量％である。
また、芳香族基含有（メタ）アクリレート（ｄ−２）成分としては、ベンジル（メタ）アクリレート、フェノキシエチル（メタ）アクリレート等が好ましい。（ｄ）成分中の（ｄ−２）成分の含有量は、印字濃度及び光沢性の向上の観点から、好ましくは１０〜１００重量％、より好ましくは２０〜８０重量％である。
また、（ｄ−１）成分と（ｄ−２）成分を併用することも好ましい。
【００２１】
モノマー混合物には、更に、水酸基含有モノマー（ｅ）（以下「（ｅ）成分」ということがある）が含有されていてもよい。水酸基含有モノマー（ｅ）は、分散安定性を高めるという優れた効果を発現させるものである。
（ｅ）成分としては、例えば、２−ヒドロキシエチル（メタ）アクリレート、３−ヒドロキシプロピル（メタ）アクリレート、ポリエチレングリコール（ｎ＝２〜３０、ｎはオキシアルキレン基の平均付加モル数を示す。以下同じ。）（メタ）アクリレート、ポリプロピレングリコール（ｎ＝２〜３０）（メタ）アクリレート、ポリ（エチレングリコール（ｎ＝１〜１５）・プロピレングリコール（ｎ＝１〜１５））（メタ）アクリレート等が挙げられる。これらの中では、２−ヒドロキシエチル（メタ）アクリレート、ポリエチレングリコールモノメタクリレート、ポリプロピレングリコールメタクリレートが好ましい。
【００２２】
モノマー混合物には、更に、（ｆ）下記式（２）で表されるモノマー（以下「（ｆ）成分」ということがある）が含有されていてもよい。
ＣＨ2＝Ｃ（Ｒ1）ＣＯＯ（Ｒ2Ｏ）qＲ3        （２）
（式中、Ｒ1は、水素原子又は炭素数１〜５の低級アルキル基、Ｒ2は、ヘテロ原子を有していてもよい炭素数１〜３０の２価の炭化水素基、Ｒ3は、ヘテロ原子を有していてもよい炭素数１〜３０の１価の炭化水素基、ｑは、平均付加モル数を意味し、１〜６０の数、好ましくは１〜３０の数を示す。）
（ｆ）成分は、吐出性を向上するという優れた効果を発現する。
式（２）において、ヘテロ原子としては、例えば、窒素原子、酸素原子、ハロゲン原子及び硫黄原子が挙げられる。
Ｒ1の好適例としては、メチル基、エチル基、（イソ）プロピル基等が挙げられる。
Ｒ2Ｏ基の好適例としては、オキシエチレン基、オキシトリメチレン墓、オキシプロパン−１，２−ジイル基、オキシテトラメチレン基、オキシヘプタメチレン基、オキシヘキサメチレン基及びこれらの２種以上の組合せからなる炭素数２〜７のオキシアルカンジイル基（オキシアルキレン基）が挙げられる。
Ｒ3の好適例としては、炭素数１〜３０、好ましくは炭素数１〜２０の脂肪族アルキル基、芳香族環を有する炭素数７〜３０のアルキル基及びヘテロ環を有する炭素数４〜３０のアルキル基が挙げられる。
【００２３】
（ｆ）成分の具体例としては、メトキシポリエチレングリコール（１〜３０：式（２）中のｑの値を示す。以下、同じ）（メタ）アクリレート、メトキシポリテトラメチレングリコール（１〜３０）（メタ）アクリレート、エトキシポリエチレングリコール（１〜３０）（メタ）アクリレート、オクトキシポリエチレングリコール（１〜３０）（メタ）アクリレート、ポリエチレングリコール（１〜３０）（メタ）アクリレート２−エチルヘキシルエーテル、（イソ）プロポキシポリエチレングリコール（１〜３０）（メタ）アクリレート、ブトキシポリエチレングリコール（１〜３０）（メタ）アクリレート、メトキシポリプロピレングリコール（１〜３０）（メタ）アクリレート、メトキシ（エチレングリコール・プロピレングリコール共重合）（１〜３０、その中のエチレングリコール：１〜２９）（メタ）アクリレート等が挙げられる。これらの中では、オクトキシポリエチレングリコール（１〜３０）（メタ）アクリレート、ポリエチレングリコール（１〜３０）（メタ）アクリレート２−エチルヘキシルエーテルが好ましい。
【００２４】
商業的に入手しうる（ｅ）、（ｆ）成分の具体例としては、新中村化学工業株式会社の多官能性アクリレートモノマー（ＮＫエステル）Ｍ−４０Ｇ、同９０Ｇ、同２３０Ｇ、日本油脂株式会社のブレンマーシリーズ、ＰＥ−９０、同２００、同３５０、ＰＭＥ−１００、同２００、同４００、同１０００、ＰＰ−５００、同８００、同１０００、ＡＰ−１５０、同４００、同５５０、同８００、５０ＰＥＰ−３００、５０ＰＯＥＰ−８００Ｂ、４３ＰＡＰＥ６００Ｂ等が挙げられる。
上記（ａ）〜（ｆ）成分は、それぞれ単独で又は２種以上を混合して用いることができる。
【００２５】
水不溶性ポリマーの製造時における、上記（ａ）〜（ｆ）成分のモノマー混合物中における含有量（未中和量としての含有量。以下同じ）又は該ポリマー中における（ａ）〜（ｆ）成分に由来する構成単位の含有量は、次のとおりである。
（ａ）成分の含有量は、得られる分散体の分散安定性の観点から、好ましくは２〜４０重量％、より好ましくは２〜３０重量％、特に好ましくは３〜２０重量％である。
（ｂ）成分の含有量は、着色剤の記録媒体への浸透を抑制する観点から、好ましくは３〜７０重量％、より好ましくは５〜６０重量％、更に好ましくは７〜５０重量％、特に好ましくは１０〜５０重量％、最も好ましくは１５〜５０重量％である。
（ｃ）成分の含有量は、特に着色剤との相互作用を高める観点から、好ましくは１〜２５重量％、より好ましくは５〜２０重量％である。
（ｄ）成分の含有量は、印字濃度向上の観点から、好ましくは５〜９８重量％、より好ましくは１０〜６０重量％である。
（ｅ）成分の含有量は、得られる分散体の分散安定性の観点から、好ましくは５〜４０重量％、より好ましくは７〜２０重量％である。
（ｆ）成分の含有量は、吐出性向上の観点から、好ましくは５〜５０重量％、より好ましくは１０〜４０重量％である。
モノマー混合物中における〔（ａ）成分＋（ｆ）成分〕の合計含有量は、得られる分散体の分散安定性及び吐出性の観点から、好ましくは６〜７５重量％、より好ましくは１３〜５０重量％である。（ｂ）成分と（ｃ）成分との重量比（（ｂ）成分／（ｃ）成分）は、着色剤の記録媒体への浸透を抑制し、印字濃度向上の観点、及び着色剤との相互作用を高め分散安定性を高める観点から、好ましくは１／１０〜１０／１、より好ましくは１／５〜５／１である。また、〔（ｂ）成分＋（ｄ）成分〕の合計含有量は、着色剤の記録媒体への浸透を抑制し、印字濃度向上の観点から、好ましくは１０〜８０重量％、より好ましくは２０〜７０重量％、更に好ましくは３０〜７０重量％である。
また、〔（ａ）成分／［（ｂ）成分＋（ｃ）成分＋（ｄ）成分］〕の重量比は、得られる分散体の分散安定性及び印字濃度の観点から、好ましくは０．０１〜１、より好ましくは０．０３〜０．６７、更に好ましくは０．０５〜０．５０である。
【００２６】
（水不溶性ポリマーの製造）
水不溶性ポリマーは、塊状重合法、溶液重合法、懸濁重合法、乳化重合法等の公知の重合法により、モノマー混合物を共重合させることによって製造される。これらの重合法の中では、溶液重合法が好ましい。
溶液重合法で用いる溶媒としては、特に限定されないが、極性有機溶媒が好ましい。極性有機溶媒が水混和性を有する場合には、水と混合して用いることもできる。極性有機溶媒としては、例えば、メタノール、エタノール、プロパノール等の炭素数１〜３の脂肪族アルコール；アセトン、ＭＥＫ等のケトン類；酢酸エチル等のエステル類等が挙げられる。これらの中では、メタノール、エタノール、アセトン、ＭＥＫ又はこれらの１種以上と水との混合溶媒が好ましい。
重合の際には、２，２’−アゾビスイソブチロニトリル、２，２’−アゾビス（２，４−ジメチルバレロニトリル）等のアゾ化合物や、ｔ−ブチルペルオキシオクトエート、ジベンゾイルオキシド等の有機過酸化物等の公知のラジカル重合開始剤を用いることができる。
ラジカル重合開始剤の量は、モノマー混合物１モルあたり、好ましくは０．００１〜５モル、より好ましくは０．０１〜２モルである。
重合の際には、さらに、オクチルメルカプタン、２−メルカプトエタノール等のメルカプタン類、チウラムジスルフィド類等の公知の重合連鎖移動剤を添加してもよい。
【００２７】
モノマー混合物の重合条件は、使用するラジカル重合開始剤、モノマー、溶媒の種類等によって異なるので一概には決定することができない。通常、重合温度は、好ましくは３０〜１００℃、より好ましくは５０〜８０℃であり、重合時間は、好ましくは１〜２０時間である。また、重合雰囲気は、窒素ガス雰囲気、アルゴン等の不活性ガス雰囲気であることが好ましい。
重合反応の終了後、反応溶液から再沈澱、溶媒留去等の公知の方法により、生成したポリマーを単離することができる。また、得られたポリマーは、再沈澱を繰り返したり、膜分離、クロマトグラフ法、抽出法等により、未反応のモノマー等を除去して精製することができる。
【００２８】
本発明で用いられる水不溶性ポリマーの重量平均分子量は、印字濃度、光沢性及び着色剤の分散安定性の観点から、３，０００〜３０万が好ましく、５，０００〜２５万がより好ましい。なお、水不溶性ポリマーの重量平均分子量は、実施例で示す方法により測定する。
本発明で用いられる水不溶性ポリマーは、（ａ）塩生成基含有モノマー由来の塩生成基を有している場合は中和剤により中和して用いる。中和剤としては、ポリマー中の塩生成基の種類に応じて、酸又は塩基を使用することができる。例えば、塩酸、酢酸、プロピオン酸、リン酸、硫酸、乳酸、コハク酸、グリコール酸、グルコン酸、グリセリン酸等の酸、水酸化リチウム、水酸化ナトリウム、水酸化カリウム、アンモニア、メチルアミン、ジメチルアミン、トリメチルアミン、エチルアミン、ジエチルアミン、トリエチルアミン、トリエタノールアミン、トリブチルアミン等の塩基が挙げられる。
【００２９】
塩生成基の中和度は、１０〜２００％であることが好ましく、さらに２０〜１５０％、特に５０〜１５０％であることが好ましい。
ここで中和度は、塩生成基がアニオン性基である場合、下記式（３）、（４）によって求めることができる。
｛［中和剤の重量(ｇ)／中和剤の当量］／［ポリマーの酸価 (ＫＯＨｍｇ/ｇ)×ポリマーの重量(ｇ)／(５６×１０００)］｝×１００          （３）
塩生成基がカチオン性基である場合は、下記式によって求めることができる。
｛［中和剤の重量(ｇ)／中和剤の当量］／［ポリマーのアミン価 (ＨＣＬｍｇ/ｇ)×ポリマーの重量(ｇ)／(３６.５×１０００)］｝×１００    （４）
酸価やアミン価は、ポリマーの構成単位から、計算で算出することができる。または、適当な溶剤（例えばＭＥＫ）にポリマーを溶解して、滴定する方法でも求めることができる。
【００３０】
（着色剤含有ポリマー粒子の水分散体の製造）
本発明の着色剤を含有する水不溶性ポリマー粒子の水分散体であって、該水不溶性ポリマーが反応性不飽和基を有するロジン由来の構成単位を含有する、インクジェット記録用水不溶性ポリマー粒子の製造方法は特に限定されないが、下記工程I及びIIを有する方法によれば効率的に製造することができる。
工程I：反応性不飽和基を有するロジン由来の構成単位を含有する水不溶性ポリマー、着色剤、有機溶媒、及び水を含有する混合物を分散して、着色剤含有ポリマー粒子の分散体を得る工程
工程II：工程Iで得られた分散体から有機溶媒を除去する工程
【００３１】
工程Iでは、まず、水不溶性ポリマーを有機溶媒に溶解させ、次に着色剤、水、及び必要に応じて中和剤、界面活性剤等を、得られた有機溶媒溶液に加えて混合し、水中油型の分散体を得る方法が好ましい。混合物中、着色剤は、５〜５０重量％が好ましく、１０〜４０重量％が更に好ましく、有機溶媒は、１０〜７０重量％が好ましく、１０〜５０重量％が更に好ましく、水不溶性ポリマーは、２〜４０重量％が好ましく、３〜２０重量％が更に好ましく、水は、１０〜７０重量％が好ましく、２０〜７０重量％が更に好ましい。
水不溶性ポリマーが塩生成基を有する場合、中和剤を用いることが好ましいが、中和度には、特に限定がない。通常、最終的に得られる水分散体の液性が中性、例えば、ｐＨが４．５〜１０であることが好ましい。前記水不溶性ポリマーの望まれる中和度により、ｐＨを決めることもできる。中和剤としては、前記のものが挙げられる。また、（Ｂ）アクリル系樹脂を予め中和しておいてもよい。
有機溶媒としては、エタノール、イソプロパノール、イソブタノール等のアルコール系溶媒、アセトン、ＭＥＫ、メチルイソブチルケトン、ジエチルケトン等のケトン系溶媒及びジブチルエーテル、テトラヒドロフラン、ジオキサン等のエーテル系溶媒が挙げられる。有機溶媒は、水１００ｇに対する溶解量が２０℃において、５ｇ以上のものが好ましく、１０ｇ以上のものが更に好ましく、より具体的には５〜８０ｇのものが好ましく、１０〜５０ｇのものが更に好ましい。特に、ＭＥＫ、メチルイソブチルケトンが好ましい。
【００３２】
工程Iにおける混合物の分散方法に特に制限はない。本分散だけでポリマー粒子の平均粒径を所望の粒径となるまで微粒化することもできるが、予備分散させた後、さらに剪断応力を加えて本分散を行い、ポリマー粒子の平均粒径を所望の粒径とするよう制御することが好ましい。また、本分散の際には、後述する本分散の手段を２つ以上併用してもよい。工程Iの分散温度は、５〜５０℃が好ましく、１０〜３５℃が更に好ましい。
混合物を予備分散させる際には、アンカー翼等の一般に用いられている混合撹拌装置を用いることができる。混合撹拌装置の中では、ウルトラディスパー〔浅田鉄鋼株式会社、商品名〕、エバラマイルダー〔株式会社荏原製作所、商品名〕、ＴＫホモミクサー、ＴＫパイプラインミクサー、ＴＫホモジェッター、ＴＫホモミックラインフロー、フィルミックス〔以上、特殊機化工業株式会社、商品名〕、クリアミックス〔エム・テクニック株式会社、商品名〕、ケイディーミル〔キネティック・ディスパージョン社、商品名〕等の高速攪拌混合装置が好ましい。
本分散の剪断応力を与える手段としては、例えば、ロールミル、ビーズミル、ニーダー、エクストルーダ等の混練機、高圧ホモゲナイザー〔株式会社イズミフードマシナリ、商品名〕、ミニラボ8.3H型〔Rannie社、商品名〕に代表されるホモバルブ式の高圧ホモジナイザー、マイクロフルイダイザー〔Microfluidics 社、商品名〕、ナノマイザー〔ナノマイザー株式会社、商品名〕、アルティマイザー〔スギノマシン株式会社、商品名〕、ジーナスPY〔白水化学株式会社、商品名〕、DeBEE2000 〔日本ビーイーイー株式会社、商品名〕等のチャンバー式の高圧ホモジナイザー等が挙げられる。これらの中では、顔料を用いる場合に、顔料の小粒子径化の観点から、ロールミル、ビーズミル、ニーダー及び高圧ホモジナイザーが好ましい。これらの装置は複数を組み合わせることもできる。
【００３３】
工程IIでは、得られた分散体から、公知の方法で有機溶媒を留去して水系にすることで、着色剤含有ポリマー粒子の水分散体を得ることができる。得られた水分散体中の有機溶媒は実質的に除去される。残留有機溶媒の量は０．１重量％以下が好ましく、０．０１重量％以下であることがより好ましい。
得られた着色剤含有ポリマー粒子の水分散体は、着色剤を含有するポリマーの固体分が水を主媒体とする中に分散しているものである。ここで、ポリマー粒子の形態は特に制限はなく、少なくとも着色剤と水不溶性ポリマーにより粒子が形成されていればよい。例えば、水不溶性ポリマーに着色剤が内包された粒子形態、水不溶性ポリマー中に着色剤が均一に分散された粒子形態、水不溶性ポリマー粒子の表面に着色剤が露出された粒子形態等が含まれる。着色剤と水不溶性ポリマーとの重量比［水不溶性ポリマー／着色剤］は、ポリマー粒子の分散安定性の観点から、５／９５〜９０／１０であることが好ましく、１０／９０〜７５／２５であることが更に好ましく、１５／８５〜５０／５０が特に好ましい。
【００３４】
（インクジェット記録用水分散体及び水系インク）
本発明の水系インクは、本発明の水分散体を含有し、必要により、湿潤剤、分散剤、消泡剤、防黴剤、キレート剤等の添加剤を添加することができる。これらの添加剤の混合方法に特に制限はない。
印字濃度及び色ムラの低減の観点から、インクジェット記録用水分散体中における、着色剤の含有量は、好ましくは３〜４０重量％、更に好ましくは５〜３０重量％であり、水不溶性ポリマーの含有量（固形分量）は、好ましくは０．５〜２０重量％、更に好ましくは１〜１５重量％、特に好ましくは１〜１０重量％である。
印字濃度及び色ムラの低減の観点から、インクジェット記録用水系インク中における、着色剤の含有量は、好ましくは０．５〜２０重量％、更に好ましくは１〜１５重量％であり、水不溶性ポリマーの含有量（固形分量）は、好ましくは０．３〜２０重量％、更に好ましくは０．５〜１５重量％、特に好ましくは０．８〜１０重量％である。
インクジェット記録用水分散体及び水系インク中、水の含有量は、好ましくは３０〜９０重量％、更に好ましくは４０〜８０重量％である。
水分散体及び水系インクにおける着色剤含有ポリマー粒子の平均粒径は、色ムラの低減及び分散安定性の観点から、好ましくは４０〜４００ｎｍ、より好ましくは５０〜３００ｎｍ、特に好ましくは６０〜２００ｎｍである。なお、平均粒子径の測定は、実施例記載の方法で行う。
水分散体の固形分２０重量％における粘度（２０℃）は、水系インクとした時に良好な粘度とするために、２〜６ｍＰａ・ｓが好ましく、２〜５ｍＰａ・ｓが更に好ましい。また、水系インクの粘度（２０℃）は、良好な吐出性を維持するために、２〜１２ｍＰａ・ｓが好ましく、２．５〜１０ｍＰａ・ｓが更に好ましい。なお、水分散体及び水系インクの粘度の測定は、実施例記載の方法で行う。
本発明の水分散体及び水系インクの好ましい表面張力（２０℃）は、水分散体としては、印字濃度の観点から、好ましくは３０〜７０ｍＮ/ｍ、更に好ましくは３５〜６８ｍＮ/ｍであり、水系インクとしては、好ましくは２５〜５０ｍＮ／ｍ、更に好ましくは２５〜４５ｍＮ／ｍである。また、水系インクのｐＨは４〜１０が好ましい。
【実施例】
【００３５】
以下の製造例、実施例及び比較例において、「部」及び「％」は特記しない限り「重量部」及び「重量％」である。なお、重量平均分子量、粘度、平均粒径の測定方法は以下のとおりである。
（１）ポリマーの重量平均分子量の測定
溶媒として６０ミリモル／Ｌのリン酸及び５０ミリモル／Ｌのリチウムブロマイドを溶解したＮ，Ｎ−ジメチルホルムアミドを用いたゲルクロマトグラフィー法により、標準物質としてポリスチレンを用いて測定した。使用カラムは東ソー株式会社製、ＨＬＣ−８１２０ＧＰＣを用いた。
（２）粘度の測定
Ｅ型粘度計を用いて、標準ローター（１°３４′×Ｒ２４）を使用し、測定温度２０℃、測定時間１分、回転数１００ｒｐｍの条件で測定した。
（３）着色剤含有ポリマー粒子の平均粒径の測定
大塚電子株式会社のレーザー粒子解析システムＥＬＳ−８０００(キュムラント解析)を用いて測定した。測定条件は、温度２５℃、入射光と検出器との角度９０°、積算回数１００回であり、分散溶媒の屈折率として水の屈折率（１．３３３）を入力する。測定濃度は、通常５×１０-3重量％程度で行った。
【００３６】
製造例１
反応容器内に、ＭＥＫ２０部及び重合連鎖移動剤（２−メルカプトエタノール）０．０３部、表１に示すモノマー混合物２００部のうち１０％を入れて混合し、窒素ガス置換を十分に行い、混合溶液を得た。
一方、滴下ロートに、表１に示すモノマー混合物の残りの９０％を仕込み、前記重合連鎖移動剤０．２７部、ＭＥＫ６０部及びラジカル重合開始剤（２，２’−アゾビス（２，４−ジメチルバレロニトリル））１．２部を入れて混合し、十分に窒素ガス置換を行い、混合溶液を得た。
窒素雰囲気下、反応容器内の混合溶液を攪拌しながら６５℃まで昇温し、滴下ロート中の混合溶液を３時間かけて徐々に滴下した。滴下終了から６５℃で２時間経過後、前記ラジカル重合開始剤０．３部をＭＥＫ５部に溶解した溶液を加え、更に６５℃で２時間、７０℃で２時間熟成させ、ポリマー溶液を得た。得られたポリマーの重量平均分子量は１５，０００であった。結果を表１に示す。
【００３７】
なお、表１に示すモノマーの詳細は、以下のとおりである。
（ｂ）ロジンモノマー「ＫＲＡ００１」：ハリマ化成株式会社製、重合ロジンのグリシジルメタクリレート付加物であって、重合ロジンの酸価の１／２当量のグリシジルメタクリレート付加物
（ｂ）ロジンモノマー「ビームセット１０１」：荒川化学工業株式会社製、商品名、デヒドロアビエチン酸の２−ヒドロキシプロピルエステルアクリレート
（ｃ）スチレンマクロマー：東亜合成株式会社製、商品名：ＡＳ−６Ｓ、数平均分子量：６０００、重合性官能基：メタクロイルオキシ基（５０％溶液）
（ｆ）ポリエチレングリコールモノメタクリレート（エチレンオキシド平均付加モル数＝９）：新中村化学工業株式会社製、商品名：ＮＫエステルＭ−９０Ｇ
（ｆ）ポリプロピレングリコールモノメタクリレート（プロピレンオキシド平均付加モル数＝９）：日本油脂株式会社製、商品名：ブレンマーＰＰ−５００
【００３８】
製造例２
製造例１において、（ｄ）ベンジルメタクリレートを使用せずに、（ｂ）ロジンモノマー「ＫＲＡ００１」を４０重量％に変更した以外は製造例１と同様にして、ポリマー溶液を得た。結果を表１に示す。
製造例３
製造例１において、（ｂ）ロジンモノマー「ＫＲＡ００１」を（ｂ）ロジンモノマー「ビームセット１０１」に変更した以外は製造例１と同様にして、ポリマー溶液を得た。結果を表１に示す。
製造例４
実施例３の（ｄ）ベンジルメタクリレートを使用せずに、（ｂ）ロジンモノマー「ＫＲＡ００１」を４０重量％に変更した以外は製造例１と同様にして、ポリマー溶液を得た。結果を表１に示す。
製造例５
表１の（ｂ）ロジンモノマーを使用せずに、（ｄ）ベンジルメタクリレート４０重量％にした以外は製造例１と同様にして、ポリマー溶液を得た。結果を表１に示す。
【００３９】
【表１】
2008150528.tif 000002
【００４０】
実施例１
製造例１で得られたポリマー溶液を減圧乾燥させて得られたポリマー２５部をＭＥＫ５０部に溶かし、その中に中和剤（５Ｎ水酸化ナトリウム水溶液）４．６部及び（２５％アンモニア水溶液）２．２部（中和度７５％）を加えて塩生成基を中和し、更にキナクリドン顔料（Ｃ．Ｉ．ピグメント・バイオレット１９、クラリアントジャパン株式会社製、商品名：Hostaperm Red E5B02）１００部を加え、ロールミルで２０℃で３０分間混連した。得られた混連物をマイクロフルイダイザー（Microfluidics 社製、商品名）で２００ＭＰａの圧力で１０パス分散処理した。
得られた分散液に、イオン交換水２５０部を加え、攪拌した後、減圧下で６０℃でＭＥＫを除去し、更に一部の水を除去し、５μｍのフィルター（アセチルセルロース膜、外径：２．５ｃｍ、富士写真フイルム株式会社製）を取り付けた容量２５ｍＬの針なしシリンジ（テルモ株式会社製）で濾過し、粗大粒子を除去することにより、固形分濃度が２０％の顔料含有ポリマー粒子の水分散体を得た。後述の測定方法により測定した顔料含有ポリマー粒子の平均粒径は１１０ｎｍであった。
【００４１】
得られた顔料含有ビニルポリマー粒子の水分散体４０部に、トリエチレングリコールモノブチルエーテル７部、サーフィノール４６５（日信化学工業株式会社製）１部、プロキセルＸＬ２（アビシア株式会社製）０．３部及びイオン交換水３６部を混合し、２０℃の粘度が４ｍＰａ・ｓとなるようにグリセリンと水を添加して合計が１００部になるように調整を行った。得られた混合液を１．２μｍのフィルター（アセチルセルロース膜、外径：２．５ｃｍ、富士写真フイルム株式会社製）を取り付けた容量２５ｍＬの針なしシリンジで濾過し、粗大粒子を除去することにより、水系インクを得た。
比較例１
実施例１において、製造例１で得られたポリマー溶液の代りに製造例５で得られたポリマー溶液を用いた以外は実施例１と同様にして、水系インクを得た。得られた顔料含有ポリマー粒子の平均粒径は１１０ｎｍであった。
【００４２】
実施例２
実施例１において、製造例１で得られたポリマー溶液の代りに製造例２で得られたポリマー溶液を用いた以外は実施例１と同様にして、水系インクを得た。得られた顔料含有ポリマー粒子の平均粒径は１１０ｎｍであった。
実施例３
実施例１において、製造例１で得られたポリマー溶液の代りに製造例３で得られたポリマー溶液を用いた以外は実施例１と同様にして、水系インクを得た。得られた顔料含有ポリマー粒子の平均粒径は１１０ｎｍであった。
実施例４
実施例１において、製造例１で得られたポリマー溶液の代りに製造例４で得られたポリマー溶液を用いた以外は実施例１と同様にして、水系インクを得た。得られた顔料含有ポリマー粒子の平均粒径は１１０ｎｍであった。
【００４３】
次に、各実施例及び各比較例で得られたインクについて、印字濃度及び色ムラを以下の方法により評価した。結果を表２に示す。
（１）印字濃度
セイコーエプソン株式会社製プリンター（型番：ＥＭ−９３０Ｃ）を用いて、市販の上質普通紙（ゼロックス株式会社製、商品名: XEROX 4024）にベタ印字〔印字条件＝用紙種類：普通紙、モード設定：ファイン〕し、２５℃で２４時間放置後、印字濃度をマクベス濃度計（グレタグマクベス社製、品番：スペクトロアイ）で印字物（５．１ｃｍ×８．０ｃｍ）の中心及び四隅の計５点を測定し、その平均値を求めた。
なお、モード設定がファインであり、インクの重ね打ちをしないことから、印字濃度は０．９２以上が好ましい。
（２）色ムラ
色ムラとは印字濃度のムラ（不均一性）をいい、その評価方法は前記印字物のベタ印字部における色ムラを目視で、下記の評価基準により評価した。
○：色ムラがない。
×：気になる程の明らかな色ムラがある。
【００４４】
【表２】
2008150528.tif 000003
【００４５】
表２から、実施例１〜４の水系インクは、モード設定がファインモードといった普通紙への顔料の浸透が起こり易く、印字濃度の向上が難しいモードであるにも関わらず、比較例１の水系インクに比べて、印字濃度が向上し、また色ムラもないことが分かる。印字濃度の０．０１の差は、目視で確認することができる十分な差である。